(57)【要約】    【課題】  ポリエステル系樹脂、エポキシ樹脂、ポリエステル−エポキシ混合樹脂などの粉体塗料により得られる強力な塗膜を、低温で容易に剥離できる塗料剥離剤を提供する。    【解決手段】  Ｎ，Ｎ’−ジアルキル環状尿素化合物、アセチレングリコール類及び有機塩基を必須成分として含有することを特徴とする塗料剥離剤。【選択図】      なし【特許請求の範囲】
【請求項１】
一般式（１）
【化１】
2006077134.tif 000008
（式中、Ｒ１、Ｒ２は互いに同一もしくは相異なる炭素数１〜３のアルキル基を表し、ｎは１〜２の整数を表す。）で示されるＮ，Ｎ’−ジアルキル環状尿素化合物、一般式（２）
【化２】
2006077134.tif 000009
（式中、ｍ、ｎは０〜５０の整数を表す。）で示されるアセチレングリコール類及び有機塩基を必須成分として含有することを特徴とする塗料剥離剤。
【請求項２】
前記一般式（２）で示されるアセチレングリコール類が、一般式（２）においてエチレンオキサイドの付加モル数を表すｍ及びｎが異なる２種以上のアセチレングリコール類を組み合わせたものであることを特徴とする請求項１に記載の塗料剥離剤。
【請求項３】
剥離する塗料が粉体塗料であることを特徴とする請求項１又は２に記載の塗料剥離剤。
【発明の詳細な説明】
【技術分野】
【０００１】
本発明は塗料剥離剤に関する。更に詳しくは、Ｎ，Ｎ’−ジアルキル環状尿素化合物、アセチレングリコール類及び有機塩基を必須成分として含有することを特徴とする塗料剥離剤に関するものである。
【背景技術】
【０００２】
自動車、オ−トバイ、家電製品、電子機器、スチ−ル製の家庭用品の製造において、腐食防止、美装の点から塗装が施されるが、その製造工程での塗装失敗品の回収、再塗装が行われる。これらの製品の塗装には、強力な皮膜が得られる、ポリエステル系樹脂、エポキシ樹脂、ポリエステル−エポキシ混合樹脂などの粉体塗料が使用されることが多く、これらの塗料を用いた塗膜は非常に強固で、これらの塗装皮膜の剥離には非常に困難がともなう。
【０００３】
現在、行われている剥離方法としては、ヤスリ、研磨砂などで物理的に削り落とす方法、プロパンバ−ナ−などの炎で焼却する方法などがあるが、これらの方法は作業性が悪く、多量の部品の回収作業には困難を伴う。
【０００４】
化学的な方法として、塗料剥離剤で処理する方法がある。塗料剥離剤として、メチレンクロライドなどの塩素系溶剤（特許文献１）、Ｎ−メチルピロリドン（特許文献２）、エチレングリコールエーテル系溶剤、アセトン、またはアルコ−ル系溶媒などを使用する方法が開示されている。塩素系溶剤は低沸点の化合物が多く、揮発による空気中への拡散による環境汚染や労働安全衛生の観点から好ましいものではない。エチレングリコールエーテル系溶剤、ケトン類、Ｎ−メチルピロリドンを配合した塗料剥離剤は剥離能力が低く、塗料を剥離するために、高温で長時間処理する必要があるなど満足できるものではなかった。また、グリコールエーテル類、グリコール類、芳香族アルコール類、有機酸類から選ばれた２種類以上の化合物、及び蟻酸などの無機酸を含有する水溶液からなる塗料剥離剤組成物が開示されている（特許文献３）。この塗料剥離剤組成物では剥離力は比較的大きいものの、回収する塗装された基板そのものを腐食したり、剥離装置を腐食するなどの問題があった。
【特許文献１】特開平５−１７１０７６号公報
【特許文献２】特開平５−２７９６０７号公報
【特許文献３】特開平１１−２１４８２号公報
【発明の開示】
【発明が解決しようとする課題】
【０００５】
本発明は、ポリエステル系樹脂、エポキシ樹脂、ポリエステル−エポキシ混合樹脂などの粉体塗料により得られる強力な塗膜を、低温で容易に剥離できる塗料剥離剤を提供することを目的とするものである。
【課題を解決するための手段】
【０００６】
上記課題は、金属表面と塗膜の間に溶剤が入り易くするように、浸透、湿潤剤としてアセチレングリコ−ル類を用い、さらに、樹脂を分解、可溶化する有機塩基、及び樹脂成分の溶解剤であるＮ，Ｎ’−ジアルキル環状尿素化合物類を併用することにより解決される。
【０００７】
すなわち、本発明は、一般式（１）
【０００８】
【化１】
2006077134.tif 000002
【０００９】
（式中、Ｒ１、Ｒ２は互いに同一もしくは相異なる炭素数１〜３のアルキル基を表し、ｎは１〜２の整数を表す。）で示されるＮ，Ｎ’−ジアルキル環状尿素化合物、一般式（２）
【００１０】
【化２】
2006077134.tif 000003
【００１１】
（式中、ｍ、ｎは０〜５０の整数を表す。）で示されるアセチレングリコール類及び有機塩基を必須成分として含有することを特徴とする塗料剥離剤に関するものである。
【発明の効果】
【００１２】
本発明の塗料剥離剤は金属などの硬質表面の塗装を低温かつ短時間で除去できる。また、取り扱いが容易で、大気汚染の恐れがない塗料剥離剤である。
【発明を実施するための最良の形態】
【００１３】
本発明の塗料剥離剤に配合される前記一般式（１）で示されるＮ，Ｎ’−ジアルキル環状尿素化合物は、水によく溶解し、各種の樹脂、有機、無機化合物をよく溶解し、耐薬品性があり、安全性の高い非プロトン性極性溶媒である。具体的には、Ｎ，Ｎ’−ジメチルプロピレン尿素、Ｎ，Ｎ’−ジエチルエチレン尿素、１，３，４−トリメチルエチレン尿素、Ｎ，Ｎ’−ジメチルエチレン尿素、Ｎ，Ｎ’−ジプロピルエチレン尿素などが挙げられるが、入手が容易であることからＮ，Ｎ’−ジメチルエチレン尿素が好ましい。
【００１４】
本発明の塗料剥離剤への前記一般式（１）で示されるＮ，Ｎ’−ジアルキル環状尿素化合物の配合量は５〜８５重量％であり、好ましくは３０〜５０重量％である。
【００１５】
本発明の塗料剥離剤に配合される前記一般式（２）で示されるアセチレングリコール類は、２，４，７，９−テトラメチル−５−デシン−４，７−ジオール及びこの化合物のエチレンオキシド付加物であるポリオキシエチレンアセチレングリコール類である。エチレンオキシドの付加モル数は０〜５０で、好ましい付加モル数は０〜３０である。ポリオキシエチレンアセチレングリコール類は、ポリオキシエチレン鎖の異なる２種を混合して用いた方が効果的であり、低起泡性、消泡性、浸透力、耐薬品性、溶剤との相溶性にすぐれているなどの優れた特徴がある。ポリオキシエチレンアセチレングリコール類としては、アセチレノールＥ４０（商標，平均付加モル数：４，川研ファインケミカル社製）とアセチレノールＥ１００（商標，平均付加モル数：１０，川研ファインケミカル社製）が例示され、これらの混合物が好ましい。
【００１６】
本発明の塗料剥離剤への一般式（２）で示されるアセチレングリコール類の配合量は０．５〜１０重量％であり、好ましくは１〜５重量％である。
【００１７】
本発明の塗料剥離剤に配合される有機塩基としては、脂肪族アミン、芳香族アミン、アルカノールアミン類、水酸化４級アンモニウム塩類が好ましく、さらに好ましくは、ヒドロキシエチル基を有するアルカノールアミン類、水酸化４級アンモニウム塩類である。具体的な有機塩基としては、水酸化テトラ（２−ヒドロキシエチル）アンモニウム、水酸化トリ（２−ヒドロキシエチル）メチルアンモニウム、水酸化（２−ヒドロキシエチル）トリメチルアンモニウムなどの水酸化４級アンモニウム塩類；モノエタノールアミン、ジエタノールアミン、Ｎ，Ｎ−ジメチルアミノエタノール、Ｎ，Ｎ−ジ（２−ヒドロキシエチル）シクロヘキシルアミン、４−（２−ヒドロキシエチル）モルホリン、２−（Ｎ，Ｎ−ジメチル）アミノエタノールなどのヒドロキシエチル基を有するアルカノールアミン化合物；Ｎ，Ｎ−ジエチルシクロヘキシルアミン、Ｎ，Ｎ，Ｎ’，Ｎ’−テトラメチルメタンジアミン、ピコリン類、Ｎ，Ｎ’−ジメチルピペラジン、２−（２−アミノエトキシ）エタノ−ル、Ｎ，Ｎ−ジメチル−１，３−プロパンジアミンなどを挙げることができるが、塗料の樹脂に合わせて各種有機塩基を用いることができる。
【００１８】
本発明の塗料剥離剤への有機塩基の配合量は１〜８０重量％であり、好ましくは２〜５０重量％である。
【００１９】
本発明の塗料剥離剤には、剥離効果を高めるために、各種の酸性物質、アルカリ性物質、還元性物質、無機塩、酸化性物質を加えることができる。効果のある物質としては、ヒドロキシルアミン、塩化カルシウム、無水塩化アルミニウム、無水塩化亜鉛などを挙げることができるが、これらに限定されるものではない。これらの物質は一般式（１）で示されるＮ，Ｎ’−ジアルキル環状尿素化合物に溶解することから、均一な溶液が得られる。
【００２０】
本発明の塗料剥離剤には、塗料の種類、塗膜の物性、剥離作業条件に応じて、一般式（１）で示されるＮ，Ｎ’−ジアルキル環状尿素化合物、及び一般式（２）で示されるアセチレングリコール類に混和する範囲で、アルコール類、ケトン類、芳香族炭化水素、エ−テル類などの塗料に通常用いられている各種有機溶剤を加えることができる。具体的には、２−プロパノール、１−ブタノ−ル、トルエン、キシレン、エチレングリコ−ルモノメチルエ−テル、ジブチルエ−テル、プロピレングリコ−ルモノブチルエ−テル、（３−メトキシ−３−メチル）ブチルアセテ−ト、（２−メトキシ−１−メチル）エチルアセテ−トなどを挙げることができる。
【００２１】
本発明の塗料剥離剤が適用される塗料としては、各種の溶剤型塗料や粉末塗料が挙げられるが、好ましくは粉末塗料である。具体的には、ポリエステル系樹脂塗料、エポキシ系樹脂塗料、アクリル樹脂などで変成したポリエステル系樹脂塗料、アクリル系樹脂塗料が例示できる。
【００２２】
本発明の塗料剥離剤が適用される表面としては各種硬質表面があり、自動車、自転車などに使用されている金属表面、電話機、照明器具、冷蔵庫などの家電製品、電子機器、家具、スチ−ル机などの金属製家庭用品、工具、冶具、園芸用品などに使用されている、金属、ガラス、陶磁器、ホーロー、木などがあり、また、プラスチックについても剥離力を調整することにより使用できる。
【００２３】
実施例
次に、実施例を示し、更に詳細に説明するが、本発明はこれらの実施例に限定されるものではない。
【００２４】
（実施例１〜６）、（比較例１〜３）
表１に従って塗料剥離剤を調製し、下記のテストピ−ス、剥離力試験方法により、塗料の剥離状態を比較した。
【００２５】
＊テストピ−ス
ポリエステル系樹脂塗料（商標：コナックホワイト−１０ＳＴ、日本油脂株式会社製）塗装板
エポキシ・ポリエステル系樹脂塗料（商標：サンワホワイト・トウペ＃１８００、株式会社トウペ製）混合塗装板
エポキシ系樹脂塗料（商標：トウペ・シムラ黒、株式会社トウペ製）塗装板
＊剥離力試験方法
テストピ−スを、４０〜１００℃で〜３０分間、塗料剥離剤に浸漬し、剥離状態を観察する。
【００２６】
表１に示された結果から、環状尿素化合物、アセチレングリコール類、及び有機塩基を配合した本発明の塗料剥離剤は、すぐれた剥離力を有していることがわかる。
【００２７】
（実施例７〜１２)、（比較例４〜６）
有機塩基の効果を調べるために、表２に従って塗料剥離剤を調製し、実施例１〜６と同様に塗料の剥離状態を比較した。
【００２８】
表２に示された結果から、有機塩基として水酸化４級アンモニウム塩類、アルカノ−ルアミン類を用いた塗料剥離剤が、特にすぐれた剥離力を有していることがわかる。
【００２９】
（実施例１３〜１９）、（比較例７）
表３、及び表４に従って塗料剥離剤を調製し、処理温度と処理時間を変えて、実施例１〜６と同様に塗料の剥離状態を比較した。
【００３０】
表３、及び表４に示された結果より、本発明の塗料剥離剤は低温、短時間で剥離効果があることがわかる。
【００３１】
【表１】
2006077134.tif 000004
【００３２】
表中の配合量は重量％
注１）アセチレノールE40：ポリオキシエチレン（４モル）アセチレングリコール，川研ファインケミカル社製
注２）アセチレノールE100：ポリオキシエチレン（10モル）アセチレングリコール，川研ファインケミカル社製
注３)水酸化トリメチルヒドロキシエチルアンモニウム
注４）剥離力
前記のテストピ−スを用い剥離の状態を以下の基準で判定した。
【００３３】
判定  ◎  塗装膜が低温(６０〜８０℃)で１５分以内に完全に除去された
○  塗装膜が低温(６０〜８０℃)で３０分以内にかなりの部分が除去された
△  塗装膜が高温(１００℃)、３０分で部分的に除去された
×  塗装膜が高温(１００℃)、３０分でまったく除去されなかった
【００３４】
【表２】
2006077134.tif 000005
【００３５】
表中の配合量は重量％
注１）アセチレノールE40：ポリオキシエチレン（４モル）アセチレングリコール，川研ファインケミカル社製
注２）アセチレノールE100：ポリオキシエチレン（10モル）アセチレングリコール，川研ファインケミカル社製
注３）剥離力
前記のテストピ−スを用い剥離の状態を以下の基準で判定した。
【００３６】
判定  ◎  塗装膜が低温(６０〜８０℃)で１５分以内に完全に除去された
○  塗装膜が低温(６０〜８０℃)で３０分以内にかなりの部分が除去された
△  塗装膜が高温(１００℃)、３０分で部分的に除去された
×  塗装膜がまったく除去されなかった
【００３７】
【表３】
2006077134.tif 000006
【００３８】
表中の配合量は重量％
注１）アセチレノールE40：ポリオキシエチレン（４モル）アセチレングリコール，川研ファインケミカル社製
注２）アセチレノールE100：ポリオキシエチレン（10モル）アセチレングリコール，川研ファインケミカル社製
注３）剥離力
前記のテストピ−スを用い剥離の状態を以下の基準で判定した。
【００３９】
判定  ◎  塗装膜が完全に除去された
○  塗装膜がかなりの部分が除去された
△  塗装膜が部分的に除去された
×  塗装膜がまったく除去されなかった
【００４０】
【表４】
2006077134.tif 000007
【００４１】
表中の配合量は重量％
処理時間は、いずれも３０分
注１）アセチレノールE40：ポリオキシエチレン（４モル）アセチレングリコール，川研ファインケミカル社製
注２）アセチレノールE100：ポリオキシエチレン（10モル）アセチレングリコール，川研ファインケミカル社製
注３）剥離力
前記のテストピ−スを用い剥離の状態を以下の基準で判定した。
【００４２】
判定  ◎  塗装膜が完全に除去された
○  塗装膜がかなりの部分が除去された
△  塗装膜が部分的に除去された
×  塗装膜がまったく除去されなかった
【産業上の利用可能性】
【００４３】
本発明の塗料剥離剤によれば、自動車、家電製品、家具、園芸用品、工具などの硬質表面の塗装を低温でかつ短時間内に除去できるので、塗装失敗品の回収、再塗装に有用である。